(57)【要約】【課題】エンジンオイルのオイルフィルターの支持体として使用できるプリーツ型成形体の提供。【解決手段】熱可塑性樹脂と、タルク、炭酸カルシウム、ワラストナイトから選ばれるものを１または２以上含む無機充填剤を含有する熱可塑性樹脂組成物のネットからなるプリーツ型成形体であって、前記タルクが、平均粒径５μm以上で、前記熱可塑性樹脂組成物中の含有割合が８質量％以上であり、前記炭酸カルシウムが、平均粒径５μm以上で、前記熱可塑性樹脂組成物中の含有割合が１５質量％以上であり、前記ワラストナイトが、アスペクト比が２以上で、前記熱可塑性樹脂組成物中の含有割合が１０質量％以上である、プリーツ型成形体。【選択図】なし【特許請求の範囲】
【請求項１】
熱可塑性樹脂と、タルク、炭酸カルシウム、ワラストナイトから選ばれるものを１または２以上含む無機充填剤を含有する熱可塑性樹脂組成物のネットからなるプリーツ型成形体であって、
前記タルクが、平均粒径５μm以上で、前記熱可塑性樹脂組成物中の含有割合が８質量％以上であり、
前記炭酸カルシウムが、平均粒径５μm以上で、前記熱可塑性樹脂組成物中の含有割合が１５質量％以上であり、
前記ワラストナイトが、アスペクト比が２以上で、前記熱可塑性樹脂組成物中の含有割合が１０質量％以上である、プリーツ型成形体。
【請求項２】
前記タルクが、平均粒径と熱可塑性樹脂組成物中の含有割合の積が１００以上になるようにそれぞれが調整されているものであり、
前記炭酸カルシウムが、平均粒径と熱可塑性樹脂組成物中の含有割合の積が１００以上になるようにそれぞれが調整されているものであり、
前記ワラストナイトが、アスペクト比と熱可塑性樹脂組成物中の含有割合の積が５０以上になるようにそれぞれが調整されているものである、請求項１記載のプリーツ型成形体。
【請求項３】
前記無機充填材が、タルク、炭酸カルシウム、ワラストナイトから選ばれるいずれか一つである、請求項１または２記載のプリーツ型支持体。
【請求項４】
前記熱可塑性樹樹脂がポリアミド６またはポリプロピレンである、請求項１〜３のいずれか１項記載のプリーツ型成形体。
【請求項５】
前記プリーツ型支持体がエンジンオイルフィルター用の支持体である、請求項１〜４のいずれか１項記載のプリーツ型成形体。
【発明の詳細な説明】
【技術分野】
【０００１】
本発明は、フィルター用のプリーツ型ろ材の支持体として使用できるプリーツ型成形体に関する。
【背景技術】
【０００２】
自動車や各種機械では、エンジン内に循環させるエンジンオイルを浄化するためのオイルフィルターが使用されている（特許文献１〜４）。
オイルフィルターは、大きな表面積を確保するため、多数層に折り畳まれたプリーツ型のものが汎用されており、オイルフィルターを支持するためのプリーツ型の支持体も併用されていることが多い。このような支持体をオイルフィルターと組み合わせて使用することで、オイルフィルター自体の使用寿命を延長させることができる。
現状のオイルフィルターの支持体には、綾織りなどの金網からなる製品が使用されているが、加工時にずれを生じるという問題がある。
プラスチック製であれば前記問題は生じないが、折り畳むことと折り畳まれた状態を維持することが困難であるという問題がある。
【先行技術文献】
【特許文献】
【０００３】
【特許文献１】特表平８−５０１４９４号公報
【特許文献２】ＷＯ２００３／０６６１９３
【特許文献３】特表平１１−２７６８１４号公報
【特許文献４】特開２００７−１８２７７２１号公報
【発明の概要】
【発明が解決しようとする課題】
【０００４】
本発明は、エンジンオイルのオイルフィルターの支持体として使用できるプリーツ型成形体を提供することを課題とする。
【課題を解決するための手段】
【０００５】
本発明は、熱可塑性樹脂と、タルク、炭酸カルシウム、ワラストナイトから選ばれるものを１または２以上含む無機充填剤を含有する熱可塑性樹脂組成物のネットからなるプリーツ型成形体であって、
前記タルクが、平均粒径５μm以上で、前記熱可塑性樹脂組成物中の含有割合が８質量％以上であり、
前記炭酸カルシウムが、平均粒径５μm以上で、前記熱可塑性樹脂組成物中の含有割合が１５質量％以上であり、
前記ワラストナイトが、アスペクト比が２以上で、前記熱可塑性樹脂組成物中の含有割合が１０質量％以上である、プリーツ型成形体を提供する。
【発明の効果】
【０００６】
本発明のプリーツ型成形体は、折り曲げ加工性（折り曲がり保持性）が良く、さらに金網と比べると軽量化できるため、エンジンオイルのオイルフィルターの支持体として好適である。
【図面の簡単な説明】
【０００７】
【図１】プリーツ型成形体の製造用ネットの部分拡大平面図。
【図２】（ａ）、（ｂ）は、実施例および比較例における折り曲げ加工性試験の説明図。
【発明を実施するための形態】
【０００８】
＜プリーツ型成形体の製造用組成物＞
本発明のプリーツ型成形体の製造原料となる組成物で使用する熱可塑性樹脂は、ポリアミド樹脂、高密度ポリエチレン（ＨＤＰＥ）、低密度ポリエチレン（ＬＤＰＥ）、ポリプロピレンなどのポリオレフィン樹脂、エチレン−酢酸ビニル共重合樹脂（ＥＶＡ）、エチレン−アクリル酸アルキルエステル共重合体樹脂などのオレフィン共重合樹脂、アクリル酸、メタクリル酸、これらのエステル由来の構成単位を含むアクリル酸系樹脂、ポリ塩化ビニル系樹脂、ポリスチレン系樹脂、ポリエステル樹脂、ポリウレタン樹脂などを挙げることができる。これらの中でもポリアミド樹脂とポリオレフィン樹脂が好ましく、さらにポリアミド６とポリプロピレンが好ましい。
【０００９】
本発明のプリーツ型成形体の製造原料となる組成物で使用する無機充填材は、タルク、炭酸カルシウム、ワラストナイトから選ばれるものを１または２以上含むものである。
無機充填材としては、上記のタルク、炭酸カルシウム、ワラストナイトを除いた他の無機充填材を含有することができる。他の無機充填材としては、マイカ、カオリン、水酸化アルミニウム、水酸化マグネシウム、シリカ、炭酸マグネシウム、酸化カルシウム、酸化マグネシウム、塩基性炭酸マグネシウムなどを挙げることができる。
無機充填材は、タルク、炭酸カルシウム、ワラストナイトから選ばれるものを１または２以上の含有割合が５０質量％以上であることが好ましく、７０質量％以上であることがより好ましく、８０質量％以上であることがさらに好ましく、９０質量％以上であることがさらに好ましい。
【００１０】
タルクは、平均粒径５μm以上であり、好ましくは５〜３０μmであり、より好ましく８〜３０μmであり、さらに好ましくは８〜２８μmである。
タルクの熱可塑性樹脂組成物中の含有割合は８質量％以上であり、好ましくは１０質量％以上である。
タルクは、同じ含有割合であれば平均粒径が大きい方が折り曲げ加工性が良く、同じ平均粒径であれば含有割合が大きい方が折り曲げ加工性が良いため、平均粒径と熱可塑性樹脂組成物中の含有割合の積が１００以上になるようにそれぞれが調整されていることが好ましく、１２０以上になるようにそれぞれが調整されていることがより好ましい。
【００１１】
炭酸カルシウムは、平均粒径５μm以上であり、好ましくは５〜３０μmであり、より好ましく８〜３０μmであり、さらに好ましくは８〜２８μmである。
タルクの熱可塑性樹脂組成物中の含有割合は８質量％以上であり、好ましくは１０質量％以上である。
炭酸カルシウムは、同じ含有割合であれば平均粒径が大きい方が折り曲げ加工性が良く、同じ平均粒径であれば含有割合が大きい方が折り曲げ加工性が良いため、平均粒径と熱可塑性樹脂組成物中の含有割合の積が１００以上になるようにそれぞれが調整されていることが好ましく、１２０以上になるようにそれぞれが調整されていることがより好ましい。
【００１２】
ワラストナイトは、アスペクト比が２以上で、前記熱可塑性樹脂組成物中の含有割合が１５質量％以上であることが好ましい。
ワラストナイトは、同じ含有割合であればアスペクト比が大きい方が折り曲げ加工性が良く、同じアスペクト比であれば含有割合が大きい方が折り曲げ加工性が良いため、アスペクト比と熱可塑性樹脂組成物中の含有割合の積が５０以上になるようにそれぞれが調整されていることが好ましく、１００以上になるようにそれぞれが調整されていることがより好ましい。
【００１３】
本発明のプリーツ型成形体は、本発明の課題を解決できる範囲内で、公知の樹脂添加剤として使用される他の成分を使用することができる。
前記他の成分としては、酸化防止剤、熱安定剤、耐薬品剤、難燃剤、染・顔料等の着色剤、潤滑剤などを挙げることができる。
【００１４】
＜組成物からなるネット＞
上記の組成物からなるネットは、特開２０１６−１２１４１４号公報の段落番号００２１、００２２に記載方法、特許第４６８４７８３号公報に記載の方法（剪断法成形；段落番号００２６〜００３０）、特開２００８−２００２号公報の段落番号００４５、特公昭４１−５２６４号公報に記載された方法を適用して製造することができる。
【００１５】
ネットの厚みは０．１〜１．０ｍｍが好ましく、０．２〜０．８ｍｍがより好ましい。
ネットの接点ピッチ（図１に示すＭＤ／ＴＤ）は、ＭＤ方向ピッチ長さ＞ＴＤ方向ピッチ長さの関係を満たしていることが好ましい。
ＭＤ方向ピッチ長さは１〜４ｍｍが好ましく、１．５〜３．５ｍｍがより好ましい。
ＴＤ方向ピッチ長さは０．５〜３ｍｍが好ましく、１．０〜２．２ｍｍがより好ましい。
ＭＤ方向ピッチ長さ／ＴＤ方向ピッチ長さは１．３〜２．０が好ましい。
【００１６】
＜プリーツ型成形体＞
本発明のプリーツ型成形体は、図２（ｂ）に示すように、上記組成物から成形されたネットが多数回折り曲げられてプリーツ状にされたものである。
折り曲げ回数と折り曲げ高さ（図２（ｂ）のＨ）は用途に応じて選択することができる。
本発明のプリーツ型成形体は、必要に応じて他部材と組み合わせて、平面状または円筒状などにして使用することができる。
本発明のプリーツ型成形体は、エンジンオイルフィルター用の支持体のほか、水または水を含む溶媒フィルター用の支持体、エアフィルター用の支持体として使用することができる。
【実施例】
【００１７】
実施例および比較例で使用した各成分は次のとおりのものである。
ＰＡ６：宇部興産株式会社製  ポリアミド6樹脂  1020
ＰＰ：株式会社プライムポリマー製  プライムポリプロ  E-105GM
タルク：日本タルク株式会社製  RA，平均粒径１４．７μm、アスペクト比２０
炭酸カルシウム：白石カルシウム製PO-100-B-10，平均粒径２．１μm、アスペクト比１
なお、タルクと炭酸カルシウムの平均粒径は、マイクロトラック・ベル株式会社のレーザー回折・散乱式粒子径分布測定装置（マイクロトラックMT3000IIシリーズ）にて体積平均径（MV）を測定した。
【００１８】
実施例１〜１５、比較例１〜８
（ネットの製造）
各例の組成物は、予め予備混合した後、二軸押出機でペレットに成形したものを使用した。
６５ｍｍ押出機の先端に円筒ダイを装着した。この円筒ダイは、内周と外周のそれぞれの円周上に配置した多数のノズルを有しており、内周側のノズルと外周側のノズルが互いに逆方向に回転する構造となっているものである。
表１に示す各例のペレットを押出機に供給して、ＰＡ６は260〜290℃、ＰＰは210〜240℃で溶融混練した後、円周ダイの内外のノズルからネット構成糸を押出しながら、ネット構成糸の交差部で内外のノズル孔が重なって１つのノズルとなるようにノズル孔を相対回転させて、交差部でネット構成糸を互いに融着させつつ円筒状のネットを押出成形した。
押出された円筒状のネットは、水槽中のマンドレル（サイジング）に導き、冷却固化した後、押出方向（ＭＤ方向）に切り開き、シート状のネットを得た。
【００１９】
（プリーツ型成形体の製造）
下記条件でプリーツ加工を行い、支持体ネットの評価を行った。
（プリーツ加工条件）
試験機名称：ホップテック（株）製の高速レシプロ折機（５０山／分）
設備条件（加工条件）
プリーツ押込圧力：32kgf(3.13MPa)／幅
折高さ（図２（ａ）のＨ）：20ｍｍ
使用ネットの幅：390ｍｍ
温度：23℃（室温）
【００２０】
（折り曲げ加工性の評価）
プリーツ加工後、１分３０秒押し込み圧力を維持した状態（図２（ａ）に示す状態）からネットを取り出し、表１に示す５〜１５分経過後（図２（ｂ）に示す状態）の折れ曲がり角度（図２（ｂ）のα）を算出した。
合計で２０ピッチ（一面側に２０山）の折れ曲がり角度から平均値を算出した。平均値の変化が小さいほど、折り曲げ加工性（折り曲がり保持性）が良いことを示している。
【００２１】
【表１】
2018203984.tif 000002
【００２２】
比較例１、２と実施例１〜４を比べると、タルクを含有することによりプリーツ型成形体の平均角度は実施例１〜４の方が小さく、折り曲げ加工性が良いことが確認できた。
比較例２と実施例１〜４は、タルクの平均粒径は同じであるが、比較例２のタルク含有割合が５質量％と小さく、平均粒径とタルクの含有割合の積が１００未満であったため、プリーツ型成形体の平均角度αに有意差が生じていた。
実施例１〜４は、平均粒径とタルクの含有割合の積が大きくなるほどプリーツ型成形体の平均角度αが小さくなり、折り曲げ加工性が良いことが確認できた。
比較例４、５は、炭酸カルシウムの平均粒径が小さすぎ、炭酸カルシウムの含有割合も十分ではなく、平均粒径と炭酸カルシウムの含有割合の積が１００未満であったため、プリーツ型成形体の平均角度αが大きくなっていた。
【００２３】
【表２】
2018203984.tif 000003
【００２４】
比較例６と実施例５〜９を比べると、タルクを含有することによりプリーツ型成形体の平均角度αは実施例５〜９の方が小さく、折り曲げ加工性が良いことが確認できた。
実施例５〜９を比べると、平均粒径とタルクの含有割合の積が大きくなるほど、プリーツ型成形体の平均角度αが小さく、折り曲げ加工性が良いことが確認できた。
同様に実施例８、９では、平均粒径とタルクの含有割合の積が大きな実施例９の方がプリーツ型成形体の平均角度αが小さかった。
比較例７、８と実施例１０〜１３はネットの寸法に小さな違いはあるが、平均粒径と炭酸カルシウムの含有割合の積が大きな実施例１０〜１３のプリーツ型成形体の平均角度αが小さく、折り曲げ加工性が良いことが確認できた。
実施例１０〜１３を比べると、平均粒径と炭酸カルシウムの含有割合の積が大きくなるほどプリーツ型成形体の平均角度αが小さくなり、折り曲げ加工性が良いことが確認できた。
実施例１４、１５は、他の実施例と比べても折り曲げ加工性が良いことが確認できた。またアスペクト比の大きな実施例１５の方が実施例１４と比べると折り曲げ加工性が良いことが確認できた。
【産業上の利用可能性】
【００２５】
本発明のプリーツ型成形体は、各種車両、建設用機械、農業用機械などで使用するエンジンオイルフィルター用の支持体として利用することができる。
【符号の説明】
【００２６】
１  ネット
【図１】
2018203984.tif 000004
【図２】
2018203984.tif 000005